【手続補正書】
【提出日】平成23年9月14日(2011.9.14)
【手続補正１】
【補正対象書類名】特許請求の範囲
【補正対象項目名】全文
【補正方法】変更
【補正の内容】
【特許請求の範囲】
【請求項１】
（ｉ）少なくとも１種のエチレン／α−オレフィン共重合体であって、ブロック共重合体であり、
（ａ）１．７〜３．５のＭw／Ｍn、少なくとも１つの融点Ｔm（℃）、および密度ｄ（ｃｍ3）を有し、前記Ｔmとｄの数値が以下の関係：
Ｔm＞−２００２．９＋４５３８．５（ｄ）−２４２２．２（ｄ）2、
を満たすか、あるいは
（ｂ）１．７〜３．５のＭw／Ｍnを有し、融解熱ΔＨ（Ｊ／ｇ）および最大ＤＳＣピークと最大ＣＲＹＳＴＡＦピークとの間の温度差として定義されるデルタ量ΔＴ（℃）により特徴付けられ、前記ΔＴおよびΔＨの数値が以下の関係：
ΔＴ＞−０．１２９９（ΔＨ）＋６２．８１（ΔＨが０より大きく、１３０Ｊ／ｇ以下の場合）、
ΔＴ≧４８℃（ΔＨが１３０Ｊ／ｇより大きい場合）
を有するか（但し、前記ＣＲＹＳＴＡＦピークは少なくとも５パーセントの累積ポリマーを用いて決定され、５パーセント未満の前記ポリマーが識別可能なＣＲＹＳＴＡＦピークを有する場合、ＣＲＹＳＴＡＦ温度は３０℃である）；あるいは
（ｃ）前記エチレン／α−オレフィン共重合体の圧縮成形フィルムで測定された、３００パーセントの歪かつ１サイクルでの弾性回復率Ｒｅ（％）によって特徴付けられ、かつ、密度ｄ（ｃｍ3）を有し、前記Ｒｅおよびｄの数値が、エチレン／α−オレフィン共重合体が実質的に架橋相を有さない場合、以下の関係：
Ｒｅ＞１４８１−１６２９（ｄ）
を満たすか；あるいは
（ｄ）ＴＲＥＦを用いて分画される場合、４０℃と１３０℃との間で溶離する分子画分であって、前記同じ温度の間で溶離する比較対象のランダムエチレン共重合体画分のコモノマーモル含有量よりも少なくとも５パーセント高いコモノマーモル含有量を有することを特徴とする画分を有し、前記比較対象のランダムエチレン共重合体は、前記エチレン／α−オレフィン共重合体と同じコモノマーを有し、かつメルトインデックス、密度、およびコモノマーモル含有量（ポリマー全体に基づく）を前記エチレン／α−オレフィン共重合体のものから１０パーセント以内で有するか；あるいは
（ｅ）２５℃での貯蔵弾性率Ｇ’（２５℃）、および１００℃での貯蔵弾性率Ｇ’（１００℃）を有し、Ｇ’（２５℃）のＧ’（１００℃）に対する比が１：１〜９：１の範囲である、
前記エチレン／α−オレフィン共重合体；ならびに
（ｉｉ）少なくとも１種の粘着付与剤
を含む組成物。
【請求項２】
前記エチレン／α−オレフィン共重合体が１．７〜３．５のＭw／Ｍn、少なくとも１つの融点Ｔm（℃）、および密度ｄ（ｃｍ3）を有し、前記Ｔmとｄの数値が関係：
Ｔm≧８５８．９１−１８２５．３（ｄ）＋１１１２．８（ｄ）2
を満たす、請求項１に記載の組成物。
【請求項３】
前記エチレン／α−オレフィン共重合体が、１．７〜３．５のＭw／Ｍnを有し、融解熱ΔＨ（Ｊ／ｇ）および、最大ＤＳＣピークと最大ＣＲＹＳＴＡＦピークとの間の温度差として定義されるデルタ量ΔＴ（℃）により特徴付けられ、前記ΔＴおよびΔＨの数値が以下の関係：
ΔＴ＞−０．１２９９（ΔＨ）＋６２．８１（ΔＨが０より大きく、１３０Ｊ／ｇ以下の場合）、
ΔＴ≧４８℃（ΔＨが１３０Ｊ／ｇより大きい場合）
を有し、
前記ＣＲＹＳＴＡＦピークは少なくとも５パーセントの累積ポリマーを用いて決定され、５パーセント未満のポリマーが識別可能なＣＲＹＳＴＡＦピークを有する場合、ＣＲＹＳＴＡＦ温度は３０℃である、請求項１に記載の組成物。
【請求項４】
前記エチレン／α−オレフィン共重合体が、エチレン／α−オレフィン共重合体の圧縮成形フィルムで測定された、３００パーセントの歪かつ１サイクルでの弾性回復率Ｒｅにより特徴付けられ、かつ、密度ｄ（ｃｍ3）を有し、前記Ｒｅおよびｄの数値が、エチレン／α−オレフィン共重合体が実質的に架橋相を有さない場合、以下の関係：
Ｒｅ＞１４８１−１６２９（ｄ）
を満たす、請求項１に記載の組成物。
【請求項５】
前記Ｒｅおよびｄの数値が、以下の関係：
Ｒｅ＞１４９１−１６２９（ｄ）
を満たす、請求項４に記載の組成物。
【請求項６】
前記Ｒｅおよびｄの数値が、以下の関係：
Ｒｅ＞１５０１−１６２９（ｄ）
を満たす、請求項４に記載の組成物。
【請求項７】
前記Ｒｅおよびｄの数値が、以下の関係：
Ｒｅ＞１５１１−１６２９（ｄ）
を満たす、請求項４に記載の組成物。
【請求項８】
前記エチレン／α−オレフィン共重合体が、ＴＲＥＦを用いて分画される場合、４０℃と１３０℃との間で溶離する分子画分であって、同じ温度の間で溶離する比較対象のランダムエチレン共重合体画分のコモノマーモル含有量よりも少なくとも５パーセント高いコモノマーモル含有量を有することを特徴とする画分を有し、前記比較対象のランダムエチレン共重合体は、前記エチレン／α−オレフィン共重合体と同じコモノマーを有し、かつメルトインデックス、密度、およびコモノマーモル含有量（ポリマー全体に基づく）を前記エチレン／α−オレフィン共重合体のものから１０パーセント以内で有する、請求項１に記載の組成物。
【請求項９】
前記エチレン／α−オレフィン共重合体が、２５℃での貯蔵弾性率Ｇ’（２５℃）、および１００℃での貯蔵弾性率Ｇ’（１００℃）を有し、この際、Ｇ’（２５℃）のＧ’（１００℃）に対する比が１：１〜９：１の範囲である、請求項１に記載の組成物。
【請求項１０】
ホットメルト接着剤組成物、感圧接着剤組成物または熱可塑性マーキング用組成物である、請求項１に記載の組成物。
【請求項１１】
前記α−オレフィンが、スチレン、プロピレン、１−ブテン、１−ヘキセン、１−オクテン、４−メチル−１−ペンテン、ノルボルネン、１−デセン、１，５−ヘキサジエン、またはそれらの組合せである、請求項１に記載の組成物。
【請求項１２】
前記粘着付与剤は、全組成物量の５重量％〜７０重量％の範囲で存在する、請求項１に記載の組成物。
【請求項１３】
前記粘着付与剤のＲ＆Ｂ軟化点が８０℃以上である、請求項１に記載の組成物。
【請求項１４】
可塑剤、オイル、ワックス、酸化防止剤、ＵＶ安定剤、着色剤または顔料、充填剤、流動補助剤、カップリング剤、架橋剤、界面活性剤、溶媒、およびそれらの組合せからなる群から選択される添加物をさらに含む、請求項１に記載の組成物。
【請求項１５】
剪断接着破壊温度（ＳＡＦＴ）が少なくとも３２℃である、請求項１に記載の組成物。
【請求項１６】
ポリエステル支持体に対する１８０°引きはがし粘着力が少なくとも１００Ｎ／ｄｍである、請求項１に記載の組成物。
【請求項１７】
前記組成物がホットメルト接着剤であり、ホットメルト接着剤組成物のＧ’（２５℃）が１×１０3〜１×１０6Ｐａである、請求項１に記載の組成物。
【請求項１８】
前記ホットメルト接着剤組成物のＧ’（２５℃）のＧ’（７５℃）に対する比が、１：１〜１１０：１である、請求項１７に記載の組成物。
【請求項１９】
請求項１０に記載の組成物でコーティングされた支持体を含む物品。
【請求項２０】
前記物品が、医療用具、絆創膏、または衛生用品である、請求項１９に記載の物品。
【請求項２１】
前記エチレン／α−オレフィン共重合体の密度が０．８５〜０．８８ｇ／ｃｃである、請求項１に記載の組成物。
【請求項２２】
前記エチレン／α−オレフィン共重合体の密度が０．８６〜０．８７５ｇ／ｃｃである、請求項１に記載の組成物。
【請求項２３】
前記エチレン／α−オレフィン共重合体のメルトインデックスが５〜５０ｇ／１０分である、請求項１に記載の組成物。
【請求項２４】
前記エチレン／α−オレフィン共重合体のメルトインデックスが１０〜３０ｇ／１０分である、請求項１に記載の組成物。
【請求項２５】
前記エチレン／α−オレフィン共重合体が全組成物量の１０重量％〜５０重量％の範囲で存在する、請求項１に記載の組成物。
【請求項２６】
可塑剤が鉱油、液体ポリブテン、またはその組合せである、請求項１４に記載の組成物。